(57)【要約】【課題】ディスプレイパネル前面側に直接貼り合わせる光学フィルタであって、パネルの割れや損傷を防止し、更にはパネルが割れたときの飛散を防止することができ、また更には、光学フィルタに折痕がつきにくく、傷及びこれに伴う歪みによる画像劣化のないディスプレイ用光学フィルタを提供する。【解決手段】反射防止層１を最外層とし、更に反射防止層１とは反対面に保護部材を有するディスプレイ用光学フィルタにおいて、反射防止層１の外表面のビッカース硬さが３５Ｎ／ｍｍ２以上である。保護部材は、アクリル酸系誘導体ポリマ１０．０重量部〜８０．０重量部、又はアクリル酸系誘導体１５．０〜８９．９重量部及び光重合開始剤０．１〜５．０重量部を必須成分とし、これら混合物を硬化させてなる。【選択図】図１
2007298667.tif 000002
【特許請求の範囲】
【請求項１】
ハードコート層を有する反射防止層を最外層とし、更に衝撃吸収層を有する光学フィルタにおいて、ビッカース硬さが３５Ｎ／ｍｍ２以上であることを特徴とする光学フィルタ。
【請求項２】
耐久衝撃力が０．５Ｊ以上である請求項１記載の光学フィルタ。
【請求項３】
衝撃吸収層のガラス転移温度が０℃以下である請求項１または２に記載の光学フィルタ。
【請求項４】
衝撃吸収層のガラス転移温度が−２０〜−６０℃である請求項１〜３のいずれか１項に記載の光学フィルタ。
【請求項５】
衝撃吸収層の厚さが１５０〜５００μｍで、反射防止層の基材フィルムがＰＥＴフィルムであってその厚さが９０〜３００μｍである請求項３または４に記載の光学フィルタ。
【請求項６】
反射防止層の基材フィルムがＰＥＴフィルムであってその厚さが１５０〜３００μｍである請求項５記載の光学フィルタ。
【請求項７】
衝撃吸収層が、アクリル酸系誘導体ポリマ１０〜８０重量部、アクリル酸系誘導体１５〜８９．９重量部、光重合開始剤０．１〜５．０重量部を必須成分とし、これらの混合物を硬化させてなるものである請求項１〜６のいずれか１項に記載の光学フィルタ。
【請求項８】
アクリル酸系誘導体ポリマの重量平均分子量が１００，０００以上である請求項７記載の光学フィルタ。
【請求項９】
衝撃吸収層が粘着性を有するものである請求項１〜８のいずれか１項に記載の光学フィルタ。
【請求項１０】
衝撃吸収層の可視光の透過率が８０％以上である請求項１〜９のいずれか１項に記載の光学フィルタ。
【請求項１１】
反射防止層を最外層とし、衝撃吸収層を有するのに加え、電磁波遮蔽層、近赤外線吸収層、ネオン光吸収層、色調補正層及び粘着層からなる群から選ばれる層を少なくとも一つ有する請求項１〜１０のいずれか１項に記載の光学フィルタ。
【発明の詳細な説明】
【技術分野】
【０００１】
本発明は、ディスプレイパネル前面側に貼り合わせる光学フィルタに関する。更に詳しくは、ＣＲＴ、ＰＤＰ（プラズマディスプレイパネル）、液晶、ＥＬなどのディスプレイ前面側に直接貼りつける光学フィルタにおいて、ディスプレイ前面のガラス又はプラスチック又はこれらのディスプレイ用前面板のガラス又はプラスチックの割れや損傷を防止し、また、そのようなガラス又はプラスチックが割れたときの飛散を防止することができる衝撃吸収層を備え、更には光学フィルタに部分的圧力がかかった場合に歪みをもった傷又は折痕がつきにくく、傷及びこれに伴う歪みによる画像劣化のないディスプレイ用光学フィルタに関する。
【背景技術】
【０００２】
近年、液晶パネルやプラズマディスプレイパネル等のフラットパネルディスプレイが、各種ディスプレイの中でシェアを伸ばし大きな市場を形成している。その中で、テレビ用途は大きな市場であり、特にＰＤＰは大型・薄型の特徴を生かし、高画質化、低価格化に伴って売上を急速に伸ばしている。
この種のディスプレイ構造は、従来、外部衝撃などからＰＤＰパネルを保護するため、ＰＤＰパネルの前面側に、強化ガラスを基体とする光学フィルタを、ＰＤＰパネルとの間に空隙を設けて配置した構成となっているものが一般的であった。ところが、ＰＤＰパネルと強化ガラスを基体とする光学フィルタとの間に空隙が介在すると、外部から表示面に入射する外光が光学フィルタ前面とＰＤＰパネル前面とで反射して多重に映り込む二重映り現象が生じ、ＰＤＰパネルの表示画質を低下させてしまう。更には、ＰＤＰの大型化に伴い、前面に設置するガラスも大きくなるため、ＰＤＰの重量が重くなってしまうといった問題点があった。
【０００３】
このため、最近では、ＰＤＰパネル上に、光学フィルタを直接貼り合わせる直貼りＰＤＰが提案されている（特許文献１，２参照）。
しかし、ディスプレイパネル上に光学フィルタを直接貼り合わせる場合、外部からの衝撃を受けた際、ＰＤＰパネルが割れる恐れがある。そのため、外部衝撃などからＰＤＰを保護することで、割れや損傷を防止し、更にはパネルが割れたときの飛散を防止することができる柔らかい衝撃吸収層が必要である。
【０００４】
一方、光学フィルタの最外層に積層される反射防止層表面には、外部からの接触による傷防止のためハードコート処理が施されているのが一般的である。しかし、前述の衝撃吸収層を備えた光学フィルタの場合、パネルの割れや損傷防止のため柔軟性が向上していることから、外部からの部分的な圧力によって光学フィルタが変形しやすくなり、その結果、反射防止層表面のハードコート層の本来有する傷耐性が得られなくなる問題点があった。この傷は歪みを伴うものであり、画像劣化の原因となる。
【特許文献１】特開平１１−１１９６６６号公報
【特許文献２】特開２００２−２５１１４４号公報
【発明の開示】
【発明が解決しようとする課題】
【０００５】
本発明は、かかる点に鑑み、ディスプレイパネル前面側に直接貼り合わせる光学フィルタであって、パネルの割れや損傷を防止し、更にはパネルが割れたときの飛散を防止することができ、また更には、光学フィルタに折痕がつきにくく、傷及びこれに伴う歪みによる画像劣化のない光学フィルタを提供することを目的とする。
【課題を解決するための手段】
【０００６】
本発明は、次のものに関する。
１．ハードコート層を有する反射防止層を最外層とし、更に衝撃吸収層を有する光学フィルタにおいて、ビッカース硬さが３５Ｎ／ｍｍ２以上であることを特徴とする光学フィルタ。
２．耐久衝撃力が０．５Ｊ以上である項１記載の光学フィルタ。
３．衝撃吸収層のガラス転移温度が０℃以下である項１または２に記載の光学フィルタ。
４．衝撃吸収層のガラス転移温度が−２０〜−６０℃である項１〜３のいずれかに記載の光学フィルタ。
５．衝撃吸収層の厚さが１５０〜５００μｍで、反射防止層の基材フィルムがＰＥＴフィルムであってその厚さが９０〜３００μｍである項３または４のいずれかに記載の光学フィルタ。
６．反射防止層の基材フィルムがＰＥＴフィルムであってその厚さが１５０〜３００μｍである項５記載の光学フィルタ。
７．衝撃吸収層が、アクリル酸系誘導体ポリマ１０〜８０重量部、アクリル酸系誘導体１５〜８９．９重量部、光重合開始剤０．１〜５．０重量部を必須成分とし、これらの混合物を硬化させてなるものである項１〜６のいずれかに記載の光学フィルタ。
８．アクリル酸系誘導体ポリマの重量平均分子量が１００，０００以上である項７記載の光学フィルタ。
９．衝撃吸収層が粘着性を有するものである項１〜８のいずれかに記載の光学フィルタ。
１０．衝撃吸収層の可視光の透過率が８０％以上である項１〜９のいずれかに記載の光学フィルタ。
１１．反射防止層を最外層とし、衝撃吸収層を有するのに加え、電磁波遮蔽層、近赤外線吸収層、ネオン光吸収層、色調補正層及び粘着層からなる群から選ばれる層を少なくとも一つ有する項１〜１０のいずれかに記載の光学フィルタ。
【発明の効果】
【０００７】
本発明に係る光学フィルタは、ディスプレイパネル前面側に直接貼り合わせて使用することができ、パネルの割れや損傷を防止し、更にはパネルが割れたときの飛散を防止することができ、また更には、光学フィルタに部分的圧力がかかった場合に歪みをもった傷又は折痕がつきにくく、傷及びこれに伴う歪みによる画像劣化のない光学フィルタを提供できる。
【発明を実施するための最良の形態】
【０００８】
本発明に係る光学フィルタは、表面にハードコート層を有する反射防止層を有しており衝撃吸収層を有し、ビッカース硬さが３５Ｎ／ｍｍ２以上であることにより、衝撃吸収性を確保しつつ表面に残るような歪みをもった傷又は折痕が付きにくくなっている。また、全体として耐久衝撃力が０．５Ｊ以上であることが好ましい。これにより、光学フィルタとして、ディスプレイ表面に適用したときに十分な衝撃吸収性を有する。耐久衝撃力は１．０Ｊ以上であることがさらに好ましい。
【０００９】
本発明に用いる反射防止層は、可視光（３８０〜７８０ｎｍ）の反射率が１０％以下となる反射防止性を有している層であればよく、透明なプラスチックフィルムの少なくとも一つの面に低屈折率層と高屈折率層からなる２層以上の反射防止層を有していればよい。更に詳しくは、透明基材から外側に向かって低屈折率層、高屈折率層、低屈折率層の３層からなるのが好ましいが、何層であっても、反射防止の目的を達成できればよい。別の３層の好ましい例として、基材から外側に向かって中屈折率層、第１層より屈折率が高い高屈折率層、そして中屈折率層より屈折率が低い低屈折率層からなっているものをあげる事ができる。
【００１０】
低屈折率層と呼ばれる薄膜のための物質としては、例えば、ＳｉＯ２、ＭｇＦ２、ＡｌＦ３、ＢａＦ２、ＬｉＦ、Ｎａ３ＡｌＦ６、Ｎａ５Ａｌ３Ｆ１４、ＮａＦ、ＳｒＦ２などが挙げられ、これらの物質単体あるいはこれらの物質を１種類以上含む混合物が挙げられる。中でも、ＳｉＯ２、ＭｇＦ２が好ましく用いられる。これらの物質からなる薄膜を２層以上重ね合わせて低屈折率層としても良い。一方、高屈折率層と呼ばれる薄膜のための物質としては、ＺｒＯ２、ＴｉＯ２、ＳｉＯ、Ｙ２Ｏ３、Ｙｂ２Ｏ３、Ｓｂ２Ｏ３、Ｓｂ２Ｏ５、ＳｎＯ２、Ｉｎ２Ｏ３、ＩＴＯ（インジウムチンオキサイド）、Ｔａ２Ｏ５、ＣｅＯ２、ＭｇＯ、ＨｆＯ２、Ｐｒ２Ｏ３、Ｐｒ６Ｏ１１、Ｂｉ２Ｏ３、Ｃｒ２Ｏ３、Ｅｕ２Ｏ３、Ｆｅ２Ｏ３、Ｌａ２Ｏ３、ＭｏＯ３、Ｎｄ２Ｏ３、ＰｂＯ、Ｓｍ２Ｏ３、Ｓｃ２Ｏ３、ＺｎＯ、ＣａＦ２、ＳｍＦ３、ＺｎＳ、Ｇｅ、Ｓｉなどが挙げられ、これらの物質単体あるいはこれらの物質を１種類以上含む混合物が挙げられる。中でも、ＺｒＯ２、ＴｉＯ２、ＩＴＯ、Ｔａ２Ｏ５、ＺｎＯ、ＳｎＯ２、Ｙ２Ｏ３、ＭｇＯが好ましく用いられる。これらの物質からなる薄膜を２層以上重ね合わせて高屈折率層としても良い。また、中屈折率層と呼ばれる薄膜のための物質としては、Ａｌ２Ｏ３、ＷＯ３、ＣｅＦ３、ＬａＦ３、ＮｄＦ３、ＰｂＦ２、ＭｇＯなどが挙げられ、これらの物質単体あるいはこれらの物質を１種類以上含む混合物が挙げられる。中でも、Ａｌ２Ｏ３が好ましく用いられる。中屈折率層の場合はしばしば、高屈折率物質と低屈折率物質とを混合して用いたり、等価膜化して用いたりする。等価膜とは、例えばＡｌ２Ｏ３のある膜をＺｒＯ２とＳｉＯ２の膜の組み合わせで光学的に等価に置き換えることなどをいう。すなわち、高屈折率層を構成する薄膜と低屈折率層を構成する薄膜を組み合わせて２層以上重ね合わせて中屈折率層としてもよい。
【００１１】
反射防止膜の好ましい構成は、透明基材側から「低屈折率層がＳｉＯ２膜層からなり、高屈折率層がＩＴＯ膜層からなり、低屈折率層がＳｉＯ２膜層からなるもの」、「中屈折率層が透明基材側から数えてＳｉＯ２膜層、ＺｒＯ２膜層、ＳｉＯ２膜層の３層からなり、高屈折率層が基材から数えてＴｉＯ２膜層、ＩＴＯ膜層の２層からなり、低屈折率層がＳｉＯ２膜層からなるもの」、「中屈折率層が透明基材側から数えてＳｉＯ２膜層、ＩＴＯ膜層、ＳｉＯ２膜層の３層からなり、高屈折率層がＩＴＯ膜層からなり、低屈折率層がＳｉＯ２膜層からなるもの」、「中屈折率層が透明基材側から数えてＳｉＯ２膜層、ＺｒＯ２膜層、ＳｉＯ２膜層の３層からなり、高屈折率層がＴｉＯ２膜層からなり、低屈折率層がＳｉＯ２膜層からなるもの」などが挙げられる。
反射防止膜の形成には、真空蒸着法、スパッタリング法、イオンプレーティング法などの通常の方法を用いることができる。
【００１２】
前記の透明なプラスチックフィルムは反射防止層の基材フィルムであるが、その素材としては、アクリル樹脂、ポリカーボネート、ポリエチレン、ポリプロピレン、ポリエステル等があるが、それらは単層であっても２層以上で使用してもよい。中でも、透明性、フィルムの平滑性、取り扱い性、価格等からポリエステルフィルム（以下、ＰＥＴと略す）が好ましい。ここでの透明とは、可視光線（３８０〜７８０ｎｍ）平均透過率８７％以上のものを言う。また、３８０〜７８０ｎｍの波長範囲において特定の波長における透過率が８７％以下であってもかまわない。厚さは２５〜３５０μｍが好ましく、５０〜３００μｍがより好ましい。衝撃吸収層が厚い場合、又は全体として耐久衝撃力が大きい場合、反射防止層の基材フィルムとしては、ＰＥＴであって、厚さが１００〜３００μｍであることが好ましく、また、１５０〜３００μｍであることが好ましい。衝撃吸収層が薄すぎると耐久衝撃性が低下しやすくなり、厚すぎると歪みをもった傷、折痕等が付きやすくなる。
【００１３】
本発明に用いる反射防止層には、ハードコート層を有していることが必要であり、特に最表面に存在することが好ましい。ハードコート層は反射防止膜の下で基材の上に存在してもよい。ハードコート層としては、熱キュア型のオルガノポリシロキサン系ハードコート又は紫外線硬化型のアクリル系ハードコートなどが好ましい。更に好ましくは、基材の屈折率と同等の屈折率を有するハードコートとすると、干渉縞が見えにくい光学フィルタとなる。また、ハードコート層の傷耐性は、ＪＩＳ  Ｋ  ５６００に準拠した鉛筆引っかき試験にて、Ｈ以上であることが好ましく、２Ｈ以上がより好ましい。
【００１４】
本発明における衝撃吸収層は、衝撃吸収能を有するものであればよく、エチレン−酢酸ビニル共重合体、シリコーン樹脂、ポリビニルブチラール、ポリエチレン、ポリプロピレン、ポリスチレン等のポリオレフィン樹脂、ポリウレタン樹脂、ポリイソプレン、ポリブタジエン等のゴム系重合体などがあり、架橋構造を有するものが好ましい、アクリル酸系誘導体ポリマ等特に制限はないが、なかでもアクリル酸系誘導体ポリマが好ましい。衝撃吸収層は、粘着性を有するものであってもよい。
【００１５】
アクリル酸系誘導体ポリマはアクリル酸系誘導体を重合させて得られるものであり、その重量平均分子量（ゲルパーミエーションクロマトグラフィーにより標準ポリスチレンの検量線を用いて測定したもの）が１００，０００以上であるものが好ましい。アクリル酸系誘導体ポリマは、アクリル酸系誘導体以外のモノマーを併用して重合させて得られるポリマであってもよい。
【００１６】
上記のアクリル酸系誘導体として、アクリル酸又はメタクリル酸、それらの誘導体等がある。具体的には、重合性不飽和結合を分子内に１個有するモノマーとしては、メチルメタクリレート、ｎ−ブチルメタクリレート、ｉ−ブチルメタクリレート、２−エチルヘキシルメタクリレート、イソノニルメタクリレート、ｎ−オクチルメタクリレート、ラウリルメタクリレート、ステアリルメタクリレート等のアルキルメタクリレート、メチルアクリレート、ｎ−ブチルアクリレート、ｉ−ブチルアクリレート、２−エチルヘキシルアクリレート、イソノニルアクリレート、ｎ−オクチルアクリレート等のアルキルアクリレート、ベンジルメタクリレート等のアラルキルメタクリレート、ベンジルアクリレート等のアラルキルアクリレート、ブトキシエチルメタクリレート等のアルコキシアルキルメタクリレート、ブトキシエチルアクリレート等のアルコキシアルキルアクリレート、Ｎ，Ｎ−ジメチルアミノエチルメタクリレート等のアミノアルキルメタクリレート、Ｎ，Ｎ−ジメチルアミノエチルアクリレート等のアミノアルキルアクリレート、（ジエチレングリコールエチルエーテル）のメタクリル酸エステル、（トリエチレングリコールブチルエーテル）のメタクリル酸エステル、（ジプロピレングリコールメチルエーテル）のメタクリル酸エステル等の（ポリアルキレングリコールアルキルエーテル）のメタクリル酸エステル、（ジエチレングリコールエチルエーテル）のアクリル酸エステル、（トリエチレングリコールブチルエーテル）のアクリル酸エステル、（ジプロピレングリコールメチルエーテル）のアクリル酸エステル等の（ポリアルキレングリコールアルキルエーテル）のアクリル酸エステル、（ヘキサエチレングリコールフェニスエーテル）のメタクリル酸エステル等の（ポリアルキレングリコールアリールエーテル）のメタクリル酸エステル、（ヘキサエチレングリコールフェニスエーテル）のアクリル酸エステル等の（ポリアルキレングリコールアリールエーテル）のアクリル酸エステル、シクロヘキシルメタクリレート、シクロヘキシルアクリレート、ジシクロペンタニルメタクリレート、ジシクロペンタニルアクリレート、イソボルニルメタクリレート、メトキシ化シクロデカトリエンメタクリレート、イソボルニルアクリレート、メトキシ化シクロデカトリエンアクリレート等の脂環式基を有するメタクリル酸エステル又はアクリル酸エステル、ヘプタデカフロロデシルメタクリレート等のフッ素化アルキルメタクリレート、ヘプタデカフロロデシルアクリレート等のフッ素化アルキルアクリレート、２−ヒドロキシエチルメタクリレート、３−ヒドロキシプロピルメタクリレート、４−ヒドロキシブチルメタクリレート、２−ヒドロキシエチルアクリレート、３−ヒドロキシプロピルアクリレート、４−ヒドロキシブチルアクリレート、グリセロールメタクリレート、グリセロールアクリレート等の水酸基を有するメタクリル酸エステル又はアクリル酸エステル、アクリル酸、メタクリル酸等のカルボキシル基を有するメタクリル酸エステル又はアクリル酸エステル、グリシジルメタクリレート、グリシジルアクリレート等のグリシジル基を有するメタクリル酸エステル又はアクリル酸エステル、アクリルアミド等が挙げられる。これらは、単独又は２種類以上を併用することができる。
これらの重合性不飽和結合を分子内に１個有するモノマーは、１種で又は２種以上併用して用いることができる。
【００１７】
上記の重合性不飽和結合を分子内に１個有するモノマーと共に、重合性不飽和結合を分子内に２個以上有するモノマーを使用することができる。このようなモノマーとしては、ビスフェノールＡジメタクリレート１，４−ブタンジオールジメタクリレート、１，３−ブチレングリコールジメタクリレート、ジエチレングリコールジメタクリレート、グリセロールジメタクリレート、ネオペンチルグリコールジメタクリレート、ポリエチレングリコールジメタクリレート、ポリプロピレングリコールジメタクリレート、テトラエチレングリコールジメタクリレート、トリメチロールプロパントリメタクリレート、ペンタエリスリトールトリメタクリレート、トリス（メタクリロキシエチル）イソシアヌレート、ペンタエリスリトールテトラメタクリレート、ジペンタエリスリトールテトラメタクリレート、ジペンタエリスリトールヘキサメタクリレート、ジペンタエリスリトールペンタメタクリレート、ビスフェノールＡジアクリレート、１，４−ブタンジオールジアクリエレート、１，３−ブチレングリコールジアクリレート、ジエチレングリコールジアクリレート、グリセロールジアクリレート、ネオペンチルグリコールジアクリレート、ポリエチレングリコールジアクリレート、ポリプロピレングリコールジアクリレート、テトラエチレングリコールジアクリレート、トリメチロールプロパントリアクリレート、ペンタエリスリトールトリアクリレート、トリス（アクリロキシエチル）イソシアヌレート、ペンタエリスリトールテトラアクリレート、ジペンタエリスリトールテトラアクリレート、ジペンタエリスリトールヘキサアクリレート、ジペンタエリスリトールペンタアクリレート等が挙げられる。
【００１８】
重合性不飽和結合を分子内に２個以上有するモノマーとしては、さらに、一般式（ａ）
【化１】
2007298667.tif 000003
（ただし、式中、Ｒはエチレン基又はプロピレン基を示し、ｍ及びｎはそれぞれ独立に、１〜２０の整数を示す）で示されるビスフェノールＡのアルキレンオキシド付加物のジアクリレート、一般式（ｂ）
【化２】
2007298667.tif 000004
（ただし、式中、ｍ及びｎはそれぞれ独立に、１〜１０の整数を示す）で示されるビスフェノールＡのエピクロルヒドリン変性物とアクリル酸の付加エステル化物、ビスフェノールＡジメタクリレート、１，４−ブタンジオールジアクリレート、１，３−ブチレングリコールジアクリレート、ジエチレングリコールジメタクリレート、グリセロールジメタクリレート、ネオペンチルグリコールジアクリレート、一般式（ｃ）
【化３】
2007298667.tif 000005
（ただし、式中、Ｒはエチレン基又はプロピレン基を示し、ｍ及びｎはそれぞれ独立に、１〜２０の整数を示す）で示されるリン酸のアルキレンオキシド付加物のジアクリレート、一般式（ｄ）
【化４】
2007298667.tif 000006
（ただし、式中、ｍ及びｎはそれぞれ独立に、１〜１０の整数を示す）で示されるフタル酸のエピクロリン変性物とアクリル酸の付加エステル化物、ポリエチレングリコールのジアクリレート、ポリプロピレングリコールのジメタクリレート、テトラエチレングリコールジアクリレート、一般式（ｅ）
【化５】
2007298667.tif 000007
（ただし、式中、ｍ及びｎはそれぞれ独立に、１〜２０の整数を示す）で示される１，６−ヘキサンジオールのエピクロリン変性物とアクリル酸の付加エステル化物（アクイリル基を一分子中に２個有するもの）、トリメチロールプロパントリアクリレート、ペンタエリスリトールトリアクリレート、一般式（ｆ）
【化６】
2007298667.tif 000008
（ただし、式中、Ｒはエチレン基又はプロピレン基を示し、３個のｍはそれぞれ独立に、１〜２０の整数を示す）で示されるリン酸のアルキンオキシド付加物のトリアクリレート、一般式（ｇ）
【化７】
2007298667.tif 000009
（ただし、式中、Ｒはエチレン基又はプロピレン基を示し、ｍ、ｍ′及びｍ″はそれぞれ独立に、１〜２０の整数を示す）で示されるトリメチロールプロパンのアルキレンオキシド付加物のトリアクリレート、トリス（メタクリロキシエチル）イソシアヌレート、ペンタエリスリトールテトラアクリレート、ジペンタエリスリトールテトラアクリレート、ジペンタエリスリトールヘキサアクリレート、ジペンタエリスリトールペンタアクリレートなどが挙げられる。これらのモノマーは、単独で又は２種以上を組み合わせて用いることができる。
【００１９】
上記のアクリル酸系誘導体以外に、アクリロニトリル、スチレン、酢酸ビニル、エチレン、プロピレン等の重合性不飽和結合を分子内に１個有するモノマーを使用することができる。また、上記のアクリル酸系誘導体以外のモノマーであって、重合性不飽和結合を分子内に２個以上有するモノマー（ジビニルベンゼン等）を使用することもできる。
以上において、本発明における効果を得るためには、使用するモノマーの全量の内、アクリル酸系誘導体以外のモノマーの使用量は９０重量％以下が好ましく、５０重量％以下がより好ましく、特に、２０重量％以下が好ましい。
また、重合性不飽和結合を分子内に２個以上有するモノマーの使用量は使用するモノマー全量に対して１０重量％以下が好ましく、５重量％以下がより好ましい。１０重量％を超えて使用すると、衝撃で衝撃吸収層が裂け易くなる傾向がある。
【００２０】
本発明における衝撃吸収層は、前記アクリル酸系誘導体ポリマの存在下に前記したアクリル酸系誘導体を重合させて得たものが特に好ましい。このときに使用されるアクリル酸系誘導体は前記したとおりであり、併用可能はアクリル酸系誘導体以外のモノマーとその好ましい使用量も前記の通りであり、また、使用できる重合性不飽和結合を分子内に２個以上有するモノマーとその好ましい使用量も前記と同様である。配合を調整することにより所望の粘着性にすることができる。
【００２１】
前記アクリル酸系誘導体ポリマ１０〜８０重量部に対してアクリル酸系誘導体１５〜８９．９重量部使用され、重合開始剤が０．１〜５．０重量部で全体が１００重量部になるように使用されることが好ましい。配合は、アクリル酸系誘導体ポリマ３０〜５０重量部、アクリル酸系誘導体４５〜６９．９重量部、重合開始剤が０．１〜５重量部がより好ましい。この配合であれば、良好な粘着性と耐衝撃性が容易に得られる。
【００２２】
前記したモノマーの重合方法としては、溶液重合、乳化重合及び塊状重合等の既知の重合方法を用いることができる。これらの方法は、前記アクリル酸系誘導体ポリマの合成にも利用できる。
【００２３】
重合開始剤としては、光重合開始剤を使用することができ、ベンゾフェノン系、アントラキノン系、ベンゾイン系、スルホニウム塩、ジアゾニウム塩、オニウム塩等の公知の材料から選ぶことができる。
光重合開始剤として、さらに具体的には、ベンゾフェノン、Ｎ，Ｎ′−テトラメチル−４，４′−ジアミノベンゾフェノン（ミヒラーケトン）、Ｎ，Ｎ−テトラエチル−４，４′−ジアミノベンゾフェノン、４−メトキシ−４′−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロル−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン等の芳香族ケトン化合物、ベンゾイン、メチルベンゾイン、エチルベンゾイン等のベンゾイン化合物、ベンゾインメチルエーテル、ベンゾインエチルエーテル、ベンゾインイソブチルエーテル、ベンゾインフェニルエーテル等のベンゾインエーテル化合物、ベンジル、２，２−ジエトキシアセトフェノン、ベンジルジメチルケタール、β−（アクリジン−９−イル）アクリル酸のジエステル化合物、９−フェニルアクリジン、９−ピリジルアクリジン、１，７−ジアクリジノヘプタン等のアクリジン化合物、２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体、２−ベンジル−２−ジメチルアミノ−１−（４−モリホリノフェニル）−１−ブタノン、２−メチル−１−［４−（メチルチオ）フェニル］−２−モルホリノ−１−プロパン等がある。
【００２４】
重合開始剤として、熱重合開始剤を使用してもよい。熱重合開始剤としては、熱によりラジカルを発生する開始剤であり、具体的には、過酸化ベンゾイル、ｔ−ブチルパーベンゾエイト、クメンヒドロパーオキサイド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシドの様な有機過酸化物が挙げられる。また、２，２’−アゾビスイソブチロニトリル、２，２’−アゾビス（２−メチルブチロニトリル）、１，１’−アゾビス（シクロヘキサン−１−カルボニル）。２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］のようなアゾ系化合物が挙げられる。
本発明に用いるアクリル酸系誘導体ポリマ（アクリル酸系誘導体ポリマの存在下にアクリル酸系誘導体を重合させたものを包含する）の重量平均分子量は、１００，０００以上であることが好ましく、２００，０００〜７００，０００であることがより好ましい。
【００２５】
本発明に用いる衝撃吸収層の材料は、ガラス転移温度（Ｔｇ）が、０℃以下であることが好ましい。ガラス転移温度が０℃を超えると衝撃吸収層が硬くなり、衝撃で衝撃吸収層が裂けやすくなる。Ｔｇは−２０〜−６０℃であることがより好ましい。
本発明に用いる衝撃吸収層の材料となるポリマの分子中には、粘着性を大きくする目的で、極性基を付与しておくことが好ましい。ガラスとの粘着性を大きくする極性基としては、水酸基、カルボキシル基、シアノ基、グリシジル基等の極性基があるが、これらの基は、この様な基を有するモノマーを共重合させることにより導入することができる。
【００２６】
本発明に用いる衝撃吸収層の厚みは１００〜１０００μｍであることが好ましく、１５０〜５００μｍであれば更に好ましい。１００μｍ未満になると耐衝撃性が不足し、また１０００μｍを超えると、光学フィルタの柔軟性が過剰に高くなるため、外部からの部分的な圧力によって光学フィルタが変形しやすくなり、その結果、反射防止層表面のハードコート層の本来有する傷耐性が得られなくなる傾向があるためである。
【００２７】
本発明に用いる衝撃吸収層は、放射線（紫外線、電子線等）の照射により硬化したものであることが好ましく、さらには設備投資、安全管理の観点から、紫外線を用いるのがより好ましい。衝撃吸収層に一定の耐衝撃性を付与させるために、衝撃吸収層に一定の厚みが必要であり、例えば、その厚みは１００μｍ以上が好ましい。この膜厚を得るためには、溶剤を含む必要がない放射線照射により硬化する材料が好適である。
本発明に用いる衝撃吸収層の形成方法としては、特に限定するものではないが、生産性の観点から、硬化前の材料を連続塗布方式により塗布し、その後硬化させることが好ましい。塗布方式としては、ロールコータ、ダイコータ、グラビアコータ、ドクターブレードなどがあるが、特に限定するものではない。
【００２８】
本発明に用いる衝撃吸収層は、その粘着力が、０．５Ｎ／２５ｍｍ以上のものが好ましく、２．０Ｎ／２５ｍｍ以上のものがより好ましい。０．５Ｎ／２５ｍｍ未満である場合、パネルと貼り合わせた後に浮きや剥れが発生しやすくなる。
本発明に係る光学フィルタを、ディスプレイ装置に使用するためには、衝撃吸収層の可視光透過率を８０％以上とすることが好ましい。そのためには、原料となるモノマーと重合開始剤の混合溶液の可視光透過率が８０％以上とすることが好ましい（前記アクリル酸系誘導体ポリマの生成の場合も同様である）。
【００２９】
本発明における光学フィルタは、反射防止層と衝撃吸収層以外に、電磁波遮蔽層、近赤外線吸収層、ネオン光吸収層、色調補正層及び粘着層からなる群から選ばれる少なくとも一つの層をさらに積層し、多層物として他の機能を付加することができる。反射防止層が最外層となること以外は、積層順序は任意である。積層順序の例を、概略断面図で図１〜３に示す。図１は、反射防止層１と衝撃吸収層２を隣接させ、最下層に粘着層３を配置し、衝撃吸収層２と粘着層３の間に電磁波遮蔽層、近赤外線吸収層、ネオン光吸収層及び色調補正層のうち１層又は２層以上４を積層したものである。図２は、反射防止層１、衝撃吸収層２及び粘着層３をこの順で積層し、さらにこれらの層の間に、電磁波遮蔽層、近赤外線吸収層、ネオン光吸収層及び色調補正層のうち１層又は２層以上５、６をそれぞれ積層したものである。図３は、反射防止層１と衝撃吸収層２の間に電磁波遮蔽層、近赤外線吸収層、ネオン光吸収層、色調補正層及び粘着層のうち１層又は２層以上７を積層したものである。これらの態様において、各層間には必要に応じ粘着層を介在させることができる。反射防止層１の反対側の最外層に衝撃吸収層２が積層された図３に示す構成が好ましく、この場合、衝撃吸収層２自体が粘着性を有することが好ましく、衝撃吸収層２の下に予め又はディスプレイに適用するとき粘着層を積層又は介在させてもよい。
【００３０】
各層の厚さは、適宜決定される。例えば、電磁波遮蔽層は５０〜３００μｍ、近赤外線吸収層は１００μｍ以下（好ましくは５０μｍ以下）、ネオン光吸収層は１００μｍ以下（好ましくは５０μｍ以下）、粘着層は１００μｍ以下（好ましくは５０μｍ以下）、色調補正層は１００μｍ以下（好ましくは５０μｍ以下）を目安に作製される。これらの層は、機能を併用することができ、この場合は、各層の厚さが必ずしも加算されるものではない。
【００３１】
本発明における光学フィルタに積層される電磁波遮蔽層としては、可視光透過率６０％以上で電磁波遮蔽性を有していれば既知の電磁波遮蔽層を用いることができる。透明導電膜、導電性繊維メッシュ、導電性インキにより作製されたメッシュ等を使用することができるが、高透明、高電磁波遮蔽性の観点から、金属メッシュが最も好ましい。金属メッシュの作製は、ポリエステルフィルム等の透明基材と銅箔、アルミ箔等の導電性金属箔のどちらか一方又は両方に接着剤を塗布し両者を貼り合わせ、次いで金属箔をケミカルエッチングプロセスによりエッチング加工して得られる。この時、導電性金属箔としては、表面粗化されたものを使用することが好ましい。表面粗化した面が上記の接着剤層に面するように積層される。上記のエッチングにより金属製メッシュが作製されたなら、その上に、樹脂を塗布し、特に好ましくは紫外線もしくは電子線で硬化可能な樹脂を塗布し、紫外線もしくは電子線を照射し硬化することによって、粗化面が転写された接着剤層を透明化することが好ましい。
【００３２】
本発明における光学フィルタに積層される近赤外線吸収層は、接着剤層に近赤外線吸収化合物を含有させたものが好ましい。一般に近赤外線吸収化合物は熱に対し不安定であり、例えば透明樹脂基材からなる光学フィルタに配合して成形をする場合には、加熱によって変質する恐れがあるので好ましくない。接着剤組成物の系を例示すると、天然ゴム、ジエン系、ポリエーテル類、ポリエステル類、フェノキシ樹脂、（メタ）アクリル樹脂、エポキシ樹脂等が挙げられる。必要に応じて２種以上をブレンドすることも可能である。放射線硬化系の場合、ラジカル重合系、カチオン重合系などがある。材質としては、主材として、例えばアクリルアクリレート、エポキシアクリレート、ウレタンアクリレート、エステルアクリレート、エーテルアクリレートなどの（メタ）アクリロイル基を有するモノマー、オリゴマー、ポリマがある。また、エポキシ樹脂、ポリエステル樹脂、アリル系樹脂などがある。これらは、単独で用いてもあるいは、２種以上を混合して用いてもよい。またこれらに、必要に応じて感光剤、増感剤を加えた組成物を用いてもよい。近赤外線吸収化合物としては、アントラキノン化合物、フラロシアニン系化合物、ナフタロシアニン系化合物、金属酸化物系微粉末、イモニウム系化合物、ジイモニウム系化合物、アミニウム塩系化合物、チオウレア化合物、ビスチオウレア化合物、金属錯体化合物等が挙げられるが、特に限定されるものではない。これらは、単独で用いても、あるいは、２種以上を混合して用いてもよい。
【００３３】
本発明における光学フィルタに積層されるネオン光吸収層は、接着剤層にネオン光吸収色素を含有させることが好ましい。ネオン光吸収色素としては、シアニン系化合物、オキソノール系化合物、トリフェニルメタン系化合物、ジフェニルメタン系化合物、キサンテン系化合物、チアジン系化合物などが用いられる。
【００３４】
本発明における光学フィルタに色調補正層を積層する事で、例えば、ニュートラルグレー化することにより、コントラストの向上ができる。特に限定されるものではないが、ＰＤＰに用いられている発光３原色の吸収が少ない染料が好ましい。例えば、スクアリリウム系、シアニン系、アゾ系、アゾメチン系、オキソノール系、ベンジリデン系、キサンテン系、メトロシアニン系などが挙げられる。
【００３５】
また、近赤外線吸収化合物、ネオン光吸収色素、色調補正染料はそれぞれ接着剤に含有させて、単独の層を形成してもよいが、２種以上混合して層を形成してもよい。粘着剤組成物の系を例示すると、天然ゴム、ジエン系、ポリエーテル類、ポリエステル類、フェノキシ樹脂、（メタ）アクリル樹脂、エポキシ樹脂等が挙げられる。必要に応じて２種以上をブレンドすることも可能である。放射線硬化系の場合、ラジカル重合系、カチオン重合系などがある。材質としては、主材として、例えばアクリルアクリレート、エポキシアクリレート、ウレタンアクリレート、エステルアクリレート、エーテルアクリレートなどの（メタ）アクリロイル基を有するモノマー、オリゴマー、ポリマがある。また、エポキシ樹脂、ポリエステル樹脂、アリル系樹脂などがある。これらは、単独で用いてもあるいは、２種以上を混合して用いてもよい。
【００３６】
本発明における光学フィルタに積層される粘着層は、各機能層を多層化するため、あるいは、近赤外線吸収化合物、ネオン光吸収色素、色調補正染料などの染料を含有することで、粘着層自体を機能化するため、あるいは、パネルと貼り合わせるために用いられる。
【実施例１】
【００３７】
冷却管、温度計、撹拌装置、滴下漏斗及び窒素注入管の付いた反応容器にアクリル酸２−エチルヘキシル１００重量部、トルエン８０重量部を入れ、１００ｍｌ／ｍｉｎの容量で窒素をバブリングしながら、トルエン２０重量部に溶解したアゾビソイソブチロニトリル０．５重量部を滴下により添加した。滴下終了後２時間重合反応を行った。なお、重合反応は７０℃で行った。その後、トルエンを除去し重量平均分子量２０万のアクリル酸２−エチルヘキシルポリマを得た。
得られたアクリル酸２−エチルヘキシルポリマを１０重量部、アクリル酸２−エチルヘキシル８９重量部、１，６−ヘキサンジオールジアクリレート１重量部、イルガキュア１８４（日本チバガイギー（株）商品名、光重合開始剤）０．５重量部を添加し、撹拌して均一な溶液とした。溶液を無アルカリガラス製の型に入れ、紫外線を２Ｊ照射し衝撃吸収層を作製した。なお、作製した衝撃吸収層の厚みは５００μｍとした。この衝撃吸収層のガラス点移転は−３２．０℃であった。
反射防止層としては、基材フィルムとしてＰＥＴ（ポリエチレンテレフタレート）フィルムの表面にハードコート処理を施した反射防止層（リアルック７７００、日本油脂（株）製、基材フィルムの厚さ１８８μｍ）を選定した。この反射防止層の可視光反射率は３．０％、ＪＩＳ  Ｋ  ５６００で規定されるハードコート層の鉛筆引っかき値は２Ｈであった。
機能層として、アクリル系樹脂（（株）日本触媒製、ＩＲ−Ｈ１）１００重量部に近赤外線吸収化合物（旭電化工業（株）製、アデカアークルズＴＺ−１０９５）０．２重量部及びネオン光吸収色素（山田化学工業製、ＴＡＰ−２）０．５重量部含有させ、厚さ１００μｍのポリエチレンテレフタレート（東洋紡績（株）製、Ａ４１００）上にグラビアコート法を用いて層を形成した。なお、作製した機能層（機能フィルム）の厚みは１０μｍとした。
電磁波遮蔽層としては、透明基材として厚さ１２５μｍのポリエチレンテレフタレート（東洋紡績（株）製、Ａ−４１００）、金属箔として厚さ１０μｍの電解銅箔（日本電解（株）製、ＰＢＲ−１０Ａ）を選定し、両者を貼り合わせる接着剤（日立化成工業（株）製、ヒタロイド７９８３ＡＡ３）を均一に２０μｍ塗布した直後、紫外線を照射して連続的に硬化させ、ロール状のクラッド材を得た。次に、このロール・トゥ・ロール（ｒｏｌｌ  ｔｏ  ｒｏｌｌ）でクラッド材の銅箔を連続ケミカルエッチングしてエッチングメッシュを得た。形状は、ピッチ：２５０μｍ、ライン幅：１２μｍの銅の格子で形成されている。このエッチングメッシュのエッチング部（接着剤面）は、銅箔表面の凹凸を転写しており可視光を乱反射して不透明であった。最後にこのエッチングメッシュのメッシュ部のみに放射線硬化型樹脂（日立化成工業（株）製、ヒタロイド７９８３ＡＡ３）を塗布した。表面にＰＥＴフィルム（東洋紡績（株）製、Ａ４１００−５０μｍ）をラミネートして、紫外線を照射して電磁波遮蔽層を得た。この時点でエッチングメッシュのエッチング部は透明であった。
粘着層としては、アクリル系樹脂（日立化成工業（株）製、ＤＡ−１０１０）を、厚さ３８μｍのポリエチレンテレフタレート（東洋紡績（株）製、Ｅ７００２）上にグラビアコート法を用いて層を形成した。なお、作製した粘着層の厚みは２５μｍとした。
そして、上述にて作製した粘着層を反射防止フィルムの反射防止層とは反対面の基材フィルム上にラミネートし、次いでポリエチレンテレフタレートを剥離して粘着層のもう一つの片面に機能フィルム（近赤外線吸収、ネオン光吸収）をラミネートした。次に、機能フィルムのＰＥＴフィルム面側に粘着層をラミネートし、次いでポリエチレンテレフタレートを剥離して粘着層のもう一つの片面に電磁波遮蔽層をシールド層側を貼着するようにラミネートした。
そして、上述にて作製した衝撃吸収層を反射防止層／粘着層／機能層／粘着層／電磁波遮蔽層からなる積層物の電磁波遮蔽層にラミネートし、光学フィルタを得た。このときのラミネート条件は次の通りである。
ラミネート温度：２５℃  ラミネート圧力：０．０５ＭＰａ
ライン速度：１．０ｍ／ｍｉｎ
【実施例２】
【００３８】
衝撃吸収層の厚さを２５０μｍとしたこと以外は、実施例１と同様にして光学フィルタを作製した。
【実施例３】
【００３９】
衝撃吸収層の厚さを５００μｍとし、反射防止層としては、基材フィルムとしてＰＥＴ（ポリエチレンテレフタレート）フィルムの表面にハードコート処理を施した反射防止層（リアルック７７００、日本油脂（株）製、基材フィルムの厚さ２５０μｍ）を選定したこと以外は、実施例１と同様にして光学フィルタを作製した。
【実施例４】
【００４０】
衝撃吸収層の厚さを１５０μｍとし、反射防止層としては、基材フィルムとしてＰＥＴ（ポリエチレンテレフタレート）フィルムの表面にハードコート処理を施した反射防止層（リアルック７７００、日本油脂（株）製、基材フィルムの厚さ１００μｍ）を選定したこと以外は、実施例１と同様にして光学フィルタを作製した。
【００４１】
（比較例１）
衝撃吸収層の厚さを５００μｍとし、反射防止層としては、基材フィルムとしてＰＥＴ（ポリエチレンテレフタレート）フィルムの表面にハードコート処理を施した反射防止層（リアルック７７００、日本油脂（株）製、基材フィルムの厚さ１００μｍ）を選定したこと以外は、実施例１と同様にして光学フィルタを作製した。
【００４２】
（比較例２）
衝撃吸収層の厚さを２５０μｍとし、反射防止層としては、基材フィルムとしてＰＥＴ（ポリエチレンテレフタレート）フィルムの表面にハードコート処理を施した反射防止層（リアルック７７００、日本油脂（株）製、基材フィルムの厚さ１００μｍ）を選定したこと以外は、実施例１と同様にして光学フィルタを作製した。
【００４３】
（比較例３）
衝撃吸収層の厚さを１０００μｍとし、反射防止層としては、基材フィルムとしてＰＥＴ（ポリエチレンテレフタレート）フィルムの表面にハードコート処理を施した反射防止層（リアルック７７００、日本油脂（株）製、基材フィルムの厚さ１００μｍ）を選定したこと以外は、実施例１と同様にして光学フィルタを作製した。
【００４４】
実施例１〜４及び比較例１〜３で得られた光沢フィルタの試験結果を表１に示す。
試験方法
［ビッカース硬さ］
測定装置は、フィッシャーインスツルメンツ製ビッカース硬さ試験機フィッシャースコープＨ１００Ｃであり、対面角１３６°の正四角錐圧子を用いた。測定方法は、圧子の先端を各サンプルの反射防止層表面に対して、下記条件にて荷重を負荷した。
荷重：５００Ｎ  クリープ時間：５ｓｅｃ  測定環境：２３±５℃
荷重Ｇを負荷した後のサンプル表面には、正四角錐状に窪みが発生する。この窪みの対角線長さをそれぞれｄ１、ｄ２とした時に、その平均値ｄを算出し、次式を用いてビッカース硬さを計算した。
ビッカース硬さ（Ｎ／ｍ２）＝０．１８９１×荷重（Ｎ）／ｄ２
【００４５】
［鉛筆引っかき試験］
ＪＩＳ  Ｋ  ５６００に準拠し、作製した光学フィルタを丸菱科学機械製作所製ＰＳ−１５０にて測定した。測定条件は次の通りである。
荷重：０．７５ｋｇ    試験速度：０．７ｍｍ／ｓｅｃ
【００４６】
［耐久衝撃力］
作製した光学フィルタの衝撃吸収層側を３ｍｍ厚のフロート板ガラス（セントラル硝子（株）製、ＦＬ３）に貼り付け、光学フィルタの反射防止層が上側に向くように定盤上に乗せた。その後、重さ０．５ｋｇの鋼球を任意の高さから落下させ、衝撃吸収層を貼合したガラスが割れなかった最大高さｈ（ｍ）を測定し、次式を用いて耐久衝撃力を計算した。
耐久衝撃力（Ｊ）＝０．５（ｋｇ）×９．８（ｍ／ｓ２）×ｈ（ｍ）
【００４７】
［粘着力］
ＪＩＳ  Ｚ  ０２３７に準拠し、作製した光学フィルタをガラスに貼り合わせた後、９０°引き剥がし試験で測定した。測定条件はつぎの通りである。
引っ張り速度：５０ｍｍ／ｍｉｎ、サンプル幅：２５ｍｍ
【００４８】
［ガラス転移温度］
作製した衝撃吸収層を幅５０ｍｍ、長さ２５０ｍｍのサイズに切り出し、広域動的粘弾性測定装置（Ｐｈｅｏｍｅｔｒｉｃ  Ｓｃｉｅｎｔｉｆｉｃ社製、Ｓｏｌｉｄｓ  Ａｎａｌｙｚｅｒ  ＲＳＡ−II）を用いて、引張りモードによりガラス転移温度を測定した。測定条件はつぎの通りである。
荷重：１．０ｇ、周波数：１．０Ｈｚ
【００４９】
【表１】
2007298667.tif 000010
【００５０】
表１に示すように、実施例１〜４における光学フィルタは優れた保護性と耐傷性を示す。実際、実施例１〜４で得られた光学フィルタは、鉛筆の芯（硬さ２Ｈ）を押し当てながら線を書くようにその表面を移動させたときも光学フィルタ表面に歪みをもった傷や折痕は観察されなかった（光学フィルタの鉛筆引っかき値はこのことを示している。）が、比較例１〜３で得られた光学フィルタでは、その表面に歪みをもった傷又は折痕が発生した。
総合的に判断すると、反射防止層の表面硬度が硬いことは重要であるが、これが硬くても必ずしも歪みをもった傷や折痕が発生しないとは言えず、衝撃吸収性を良くすると（大きな衝撃吸収力を有していると）歪みをもった傷や折痕が発生しやいという傾向がある。しかし、ビッカース硬さを３４Ｎ／ｍｍ２以上とすることにより、大きな衝撃性を有していても歪みをもった傷や折痕をなくすことができる。また、衝撃吸収力を大きくした場合（衝撃吸収層の厚さを大きくした場合）反射防止層の基材フィルムの厚さを大きくすることが好ましい。衝撃吸収層の厚さは１５０μｍ以上であることが好ましく、このときは、反射防止層の基材フィルムも９０μｍ以上または９０〜３００μｍであることが好ましく、１５０μｍ以上または１５０〜３００μｍであることが、また、好ましい。
【図面の簡単な説明】
【００５１】
【図１】光学フィルタの構成の一例の概略断面図
【図２】光学フィルタの構成の他の例の概略断面図
【図３】光学フィルタの構成の他の例の概略断面図
【符号の説明】
【００５２】
１  反射防止層
２  衝撃吸収層
３  粘着層
４  電磁波遮蔽層、近赤外線吸収層、ネオン光吸収層及び色調補正層のうち一層または二層以上
５  電磁波遮蔽層、近赤外線吸収層、ネオン光吸収層及び色調補正層のうち一層または二層以上
６  電磁波遮蔽層、近赤外線吸収層、ネオン光吸収層及び色調補正層のうち一層または二次以上
７  電磁波遮蔽層、近赤外線吸収層、ネオン光吸収層、色調補正層及び粘着層のうち一層または二層以上
【図１】
2007298667.tif 000011
【図２】
2007298667.tif 000012
【図３】
2007298667.tif 000013